"一対の電極と、これらの電極間に挟持された有機発光媒体層を有する有機エレクトロルミネッセンス素子であって、前記有機発光媒体層が、A一般式V式中、X3は、アントラセン残基であり、該アントラセン残基は、炭素数1~6のアルキル基、炭素数3~6のシクロアルキル基、炭素数6~20のアリール基から選ばれる基で置換されていてもよく、Ar5及びAr6は、それぞれ独立に、フェニル基、ナフチル基、アントラニル基、フェナンスリル基、ピレニル基、コロニル基、ビフェニル基、ターフェニル基、フルオレニル基、フラニル基、チエニル基、ベンゾチエニル基、インドリル基、カルバゾリル基から選ばれる1価の芳香族基を示し、該芳香族基は、炭素数1~6のアルキル基、炭素数3~6のシクロアルキル基から選ばれる基で置換されていてもよく、pは1~4の整数を示す。で表される炭素数100以下のアリールアミン化合物から選ばれた少なくとも一種の化合物と、B下記一般式IIA3-An-A4式中、Anは置換もしくは無置換の2価のアントラセン残基を示し、A3及びA4は、それぞれ独立に、炭素数6~40のアリール基であり、該アリール基は、炭素数1~6のアルキル基、炭素数3~6のシクロアルキル基、フェニル基、ナフチル基から選ばれる基で置換されていてもよく、A3及びA4の少なくとも一方は、炭素数1~6のアルキル基、炭素数3~6のシクロアルキル基、フェニル基、ナフチル基から選ばれる基で置換されていてもよい1価の縮合芳香族環基又は炭素数1~6のアルキル基、炭素数3~6のシクロアルキル基、フェニル基、ナフチル基から選ばれる基で置換されていてもよい炭素数10以上のアリール基を示し、それらは互いに同一でも異なっていてもよい。で表されるアントラセン誘導体から選ばれた少なくとも一種の化合物とを含む有機エレクトロルミネッセンス素子。A成分が、下記一般式V-a式中、X3は、アントラセン残基であり、該アントラセン残基は、炭素数1~6のアルキル基、炭素数3~6のシクロアルキル基、炭素数6~20のアリール基から選ばれる基で置換されていてもよく、Ar15~Ar18は、それぞれ独立に、水素原子、炭素数1~6のアルキル基、炭素数6~20のアリール基、炭素数3~6のシクロアルキル基を示し、g、h、i及びjは、それぞれ0~5の整数を示し、nは0~3の整数を示す。g、h、i、jが2以上の場合、複数のAr15~Ar18は、それぞれ同一でも異なっていてもよく、互いに結合して飽和もしくは不飽和の環を形成していてもよい。ただし、Ar15~Ar18のうち少なくとも1つは炭素数3~6の2級又は3級アルキル基である。で表されるアリールアミン化合物から選ばれた少なくとも一種である請求項1記載の有機エレクトロルミネッセンス素子。A成分が、下記一般式V-b式中、X3は、アントラセン残基であり、Ar15~Ar18は、それぞれ独立に、水素原子、炭素数1~6のアルキル基、炭素数6~20のアリール基、炭素数3~6のシクロアルキル基を示し、g、h、i及びjは、それぞれ0~5の整数を示す。g、h、i、jが2以上の場合、複数のAr15~Ar18は、それぞれ同一でも異なっていてもよく、互いに結合して飽和もしくは不飽和の環を形成していてもよい。R24及びR25は、それぞれ独立に、水素原子、炭素数1~6のアルキル基、炭素数6~20のアリール基を示し、k及びmは、それぞれ0~2の整数を示す。ただし、R24及びR25のうち少なくとも1つは炭素数3~6の2級又は3級アルキル基である。で表されるアリールアミン化合物から選ばれた少なくとも一種である請求項1記載の有機エレクトロルミネッセンス素子。前記有機発光媒体層が、A成分とB成分とを、重量比1:99~20:80の割合で含む請求項1記載の有機エレクトロルミネッセンス素子。一対の電極の少なくとも一方の表面に、カルコゲナイド層、ハロゲン化金属層又は金属酸化物層を配置する請求項1記載の有機エレクトロルミネッセンス素子。一対の電極の少なくとも一方の表面に、還元性ドーパントと有機物の混合領域又は酸化性ドーパントと有機物の混合領域を配置することを特徴とする請求項1記載の有機エレクトロルミネッセンス素子。前記有機発光媒体層が、厚さ10~400nmである請求項1記載の有機エレクトロルミネッセンス素子。A一般式V式中、X3は、アントラセン残基であり、該アントラセン残基は、炭素数1~6のアルキル基、炭素数3~6のシクロアルキル基、炭素数6~20のアリール基から選ばれる基で置換されていてもよく、Ar5及びAr6は、それぞれ独立に、フェニル基、ナフチル基、アントラニル基、フェナンスリル基、ピレニル基、コロニル基、ビフェニル基、ターフェニル基、フルオレニル基、フラニル基、チエニル基、ベンゾチエニル基、インドリル基、カルバゾリル基から選ばれる1価の芳香族基を示し、該芳香族基は、炭素数1~6のアルキル基、炭素数3~6のシクロアルキル基から選ばれる基で置換されていてもよく、pは1~4の整数を示す。で表される炭素数100以下のアリールアミン化合物から選ばれた少なくとも一種の化合物と、B下記一般式IIA3-An-A4式中、Anは置換もしくは無置換の2価のアントラセン残基を示し、A3及びA4は、それぞれ独立に、炭素数6~40のアリール基であり、該アリール基は、炭素数1~6のアルキル基、炭素数3~6のシクロアルキル基、フェニル基、ナフチル基から選ばれる基で置換されていてもよく、A3及びA4の少なくとも一方は、炭素数1~6のアルキル基、炭素数3~6のシクロアルキル基、フェニル基、ナフチル基から選ばれる基で置換されていてもよい1価の縮合芳香族環基又は炭素数1~6のアルキル基、炭素数3~6のシクロアルキル基、フェニル基、ナフチル基から選ばれる基で置換されていてもよい炭素数10以上のアリール基を示し、それらは互いに同一でも異なっていてもよい。で表されるアントラセン誘導体から選ばれた少なくとも一種の化合物とを含む有機発光媒体。本発明は、このような状況下で、色純度が高く、耐熱性に優れ、寿命が長く、かつ高効率で青色~黄色系発光が得られる有機EL素子及びこのEL素子に好適に用いられる有機発光媒体を提供することを目的とするものである。本発明者らは、前記目的を達成するために、鋭意研究を重ねた結果、有機発光媒体が、特定のアリールアミン化合物と、特定のアントラセン誘導体、スピロフルオレン誘導体、縮合環含有化合物又は金属錯体化合物の中から選ばれる少なくとも一種の化合物とを組み合わせたものであって、この有機発光媒体を含む層を一対の電極間に挟持させてなる有機EL素子は、高耐熱性、長寿命及び高効率であり、かつ色純度が高い青色~黄色系発光が得られることを見出した。本発明は、かかる知見に基づいて完成したものである。すなわち、本発明は、一対の電極と、これらの電極間に挟持された有機発光媒体層を有する有機EL素子であって、前記有機発光媒体層が、A置換もしくは無置換の炭素数10~100のアリールアミン化合物から選ばれた少なくとも一種の化合物と、B下記一般式IA1-L-A2I式中、A1及びA2は、それぞれ独立に、置換もしくは無置換のモノフェニルアントリル基又は置換もしくは無置換のジフェニルアントリル基を示し、それらは互いに同一でも異なっていてもよく、Lは単結合又は2価の連結基を示す。で表されるアントラセン誘導体、下記一般式IIA3-An-A4式中、Anは置換もしくは無置換の2価のアントラセン残基を示し、A3及びA4は、それぞれ独立に、置換もしくは無置換の炭素数6~40のアリール基であり、A3及びA4の少なくとも一方は、置換もしくは無置換の1価の縮合芳香族環基又は置換もしくは無置換の炭素数10以上のアリール基を示し、それらは互いに同一でも異なっていてもよい。で表されるアントラセン誘導体、下記一般式式中、Ar1は、置換もしくは無置換のスピロフルオレン残基を示し、A5~A8は、それぞれ独立に、置換もしくは無置換の炭素数6~40のアリール基である。で表されるスピロフルオレン誘導体、一般式IV式中、Ar2は、置換もしくは無置換の炭素数6~40の芳香族環基を示し、A9~A11は、それぞれ独立に、置換もしくは無置換の炭素数6~40のアリーレン基を表し、A12~A14は、それぞれ独立に、水素原子、炭素数1~6のアルキル基、炭素数3~6のシクロアルキル基、炭素数1~6のアルコキシル基、炭素数5~18のアリールオキシ基、炭素数7~18のアラルキルオキシ基、炭素数5~16のアリールアミノ基、ニトロ基、シアノ基、炭素数1~6のエステル基又はハロゲン原子を示し、A9~A14のうち少なくとも1つは縮合芳香族環を有する基である。で表される縮合環含有化合物、及び金属錯体化合物の中から選ばれた少なくとも一種の化合物とを含む有機EL素子を提供するものである。また、本発明は、前記B成分が、前記一般式I及び前記一般式IIで表されるアントラセン誘導体の中から選ばれた少なくとも一種の化合物である有機EL素子を提供するものである。また、本発明は、A置換もしくは無置換の炭素数10~100のアリールアミン化合物から選ばれた少なくとも一種と、B前記一般式Iで表されるアントラセン誘導体、前記一般式で表されるアントラセン誘導体、前記一般式で表されるスピロフルオレン誘導体、前記一般式IVで表される縮合環含有化合物及び前記金属錯体化合物の中から選ばれた少なくとも一種の化合物を含む有機発光媒体をも提供するものである。また、本発明は、前記B成分が、前記一般式I及び前記一般式IIで表されるアントラセン誘導体の中から選ばれた少なくとも一種の化合物である有機発光媒体を提供するものである。本発明によれば、色純度が高く、耐熱性に優れ、寿命が長く、かつ高効率で青色~黄色系発光が得られる有機EL素子及びこのEL素子に好適に用いられる有機発光媒体を提供することができる。この有機EL素子は、各種表示装置の発光素子として好適に用いられ、特に、フルカラー用に適している。本発明の有機EL素子は、一対の電極と、これらの電極間に挟持された有機発光媒体層を有する構造の素子である。本発明においては、前記有機発光媒体層には、A置換もしくは無置換の炭素数10~100のアリールアミン化合物から選ばれた少なくとも一種と、B前記一般式Iで表されるアントラセン誘導体、前記一般式で表されるアントラセン誘導体、前記一般式で表されるスピロフルオレン誘導体、前記一般式IVで表される縮合環含有化合物及び前記金属錯体化合物の中から選ばれた少なくとも一種の化合物とを組み合わせたものを含む有機発光媒体が用いられる。前記A成分であるアリールアミン化合物としては、例えば、下記一般式Vで表されるアリールアミン化合物を挙げることができる。式中、X3は、核炭素数10~40の置換もしくは無置換の縮合芳香族環基を示し、Ar5及びAr6は、それぞれ独立に炭素数6~40の置換もしくは無置換の1価の芳香族基を示し、pは1~4の整数を示す。一般式Vにおいて、X3としては、例えば、ナフタレン、フェナントレン、フルオランテン、アントラセン、ピレン、ペリレン、コロネン、クリセン、ピセン、ジフェニルアントラセン、フルオレン、トリフェニレン、ルビセン、ベンゾアントラセン、フェニルアントラセン、ビスアントラセン、ジアントラセニルベンゼン又はジベンゾアントラセンの残基が挙げられ、特に、クリセン、ピレン、アントラセンの残基が好ましい。また、Ar5及びAr6で示される炭素数6~40の一価の芳香族基の例としては、フェニル基、ナフチル基、アントラニル基、フェナンスリル基、ピレニル基、コロニル基、ビフェニル基、ターフェニル基、フルオレニル基、フラニル基、チエニル基、ベンゾチエニル基、インドリル基、カルバゾリル基などが挙げられ、フェニル基、ナフチル基、ピレニル基、ビフェニル基が好ましい。一般式Vで表されるアリールアミン化合物としては、下記一般式V-aで表されるアリールアミン化合物を好ましく挙げることができる。一般式V-aにおいて、X3は、前記一般式Vと同じである。一般式V-aにおいて、Ar15~Ar18は、それぞれ独立に、水素原子、置換もしくは無置換の炭素数1~50好ましくは、炭素数1~20のアルキル基、置換もしくは無置換の炭素数5~50のアリール基好ましくは、炭素数5~20、置換もしくは無置換の炭素数7~50のアラルキル基好ましくは、炭素数7~40、置換もしくは無置換の核炭素数3~50好ましくは、核炭素数5~12のシクロアルキル基、置換もしくは無置換の炭素数1~50好ましくは、炭素数1~6のアルコキシル基、置換もしくは無置換の核炭素数5~50好ましくは、核炭素数5~18のアリールオキシ基、置換もしくは無置換の核炭素数5~50好ましくは、核炭素数5~18のアリールアミノ基、又は置換もしくは無置換の炭素数1~20好ましくは、炭素数1~6のアルキルアミノ基を表す。Ar15~Ar18の置換もしくは無置換のアルキル基としては、例えば、メチル基、エチル基、プロピル基、イソプロピル基、ブチル基、sec-ブチル基、tert-ブチル基、ペンチル基、ヘキシル基、ヘプチル基、オクチル基、ステアリル基、2-フェニルイソプロピル基、トリクロロメチル基、トリフルオロメチル基、ベンジル基、α-フェノキシベンジル基、α,α-ジメチルベンジル基、α,α-メチルフェニルベンジル基、α,α-ジトリフルオロメチルベンジル基、トリフェニルメチル基、α-ベンジルオキシベンジル基等が挙げられる。Ar15~Ar18の置換もしくは無置換のアリール基としては、例えば、フェニル基、2-メチルフェニル基、3-メチルフェニル基、4-メチルフェニル基、4-エチルフェニル基、ビフェニル基、4-メチルビフェニル基、4-エチルビフェニル基、4-シクロヘキシルビフェニル基、ターフェニル基、3,5-ジクロロフェニル基、ナフチル基、5-メチルナフチル基、アントリル基、ピレニル基等が挙げられる。Ar15~Ar18の置換もしくは無置換のアラルキル基としては、例えば、ベンジル基、1-フェニルエチル基、2-フェニルエチル基、1-フェニルイソプロピル基、2-フェニルイソプロピル基、フェニル-t-ブチル基、α-ナフチルメチル基、1-α-ナフチルエチル基、2-α-ナフチルエチル基、1-α-ナフチルイソプロピル基、2-α-ナフチルイソプロピル基、β-ナフチルメチル基、1-β-ナフチルエチル基、2-β-ナフチルエチル基、1-β-ナフチルイソプロピル基、2-β-ナフチルイソプロピル基、1-ピロリルメチル基、2-1-ピロリルエチル基、p-メチルベンジル基、m-メチルベンジル基、o-メチルベンジル基、p-クロロベンジル基、m-クロロベンジル基、o-クロロベンジル基、p-ブロモベンジル基、m-ブロモベンジル基、o-ブロモベンジル基、p-ヨードベンジル基、m-ヨードベンジル基、o-ヨードベンジル基、p-ヒドロキシベンジル基、m-ヒドロキシベンジル基、o-ヒドロキシベンジル基、p-アミノベンジル基、m-アミノベンジル基、o-アミノベンジル基、p-ニトロベンジル基、m-ニトロベンジル基、o-ニトロベンジル基、p-シアノベンジル基、m-シアノベンジル基、o-シアノベンジル基、1-ヒドロキシ-2-フェニルイソプロピル基、1-クロロ-2-フェニルイソプロピル基等が挙げられる。Ar15~Ar18の置換もしくは無置換のシクロアルキル基としては、例えば、シクロプロピル基、シクロブチル基、シクロペンチル基、シクロヘキシル基等が挙げられる。Ar15~Ar18の置換もしくは無置換のアルコキシル基としては、例えば、メトキシ基,エトキシ基,プロポキシ基,イソプロポキシ基,ブトキシ基,イソブトキシ基,sec-ブトキシ基,tert-ブトキシ基、各種ペンチルオキシ基,各種ヘキシルオキシ基等が挙げられる。Ar15~Ar18の置換もしくは無置換のアリールオキシ基としては、例えば、フェノキシ基,トリルオキシ基,ナフチルオキシ基等が挙げられる。Ar15~Ar18の置換もしくは無置換のアリールアミノ基としては、例えば、ジフェニルアミノ基,ジトリルアミノ基,ジナフチルアミノ基,ナフチルフェニルアミノ基等が挙げられる。Ar15~Ar18の置換もしくは無置換のアルキルアミノ基としては、例えば、ジメチルアミノ基、ジエチルアミノ基、ジヘキシルアミノ基等が挙げられる。一般式V-aにおいて、g、h、i及びjは、それぞれ0~5の整数を示し、0~2であると好ましい。g、h、i、jが2以上の場合、複数のAr15~Ar18は、それぞれ同一でも異なっていてもよく、互いに結合して飽和もしくは不飽和の環を形成していてもよい。nは0~3の整数を示す。ただし、Ar15~Ar18のうち少なくとも1つは置換もしくは無置換の炭素数3~10の2級又は3級アルキル基である。2級又は3級アルキル基としては、前記Ar15~Ar18で説明したアルキル基のうち2級又は3級ものが挙げられる。また、一般式Vで表されるアリールアミン化合物としては、下記一般式V-bで表されるアリールアミン化合物をさらに好ましく挙げることができる。一般式V-bにおいて、X3、Ar15~Ar18、g、h、i及びjは、それぞれ前記一般式V-aと同じであり、g、h、i、jが2以上の場合、複数のAr15~Ar18は、それぞれ同一でも異なっていてもよく、互いに結合して飽和もしくは不飽和の環を形成していてもよい。一般式V-bにおいて、R24及びR25は、それぞれ独立に、水素原子、置換もしくは無置換の炭素数1~10好ましくは、炭素数1~6のアルキル基、置換もしくは無置換の炭素数6~20好ましくは、炭素数6~14のアリール基、置換もしくは無置換の炭素数7~50好ましくは、炭素数7~40のアラルキル基、置換もしくは無置換の炭素数1~50好ましくは、炭素数1~6のアルコキシル基、置換もしくは無置換の炭素数5~50好ましくは、炭素数5~18のアリールオキシ基を示す。これら各基の具体例としては、Ar15~Ar18で挙げたもののうち炭素数が合致するものが挙げられる。ただし、R24及びR25のうち少なくとも1つは置換もしくは無置換の炭素数3~10の2級又は3級アルキル基である。2級又は3級アルキル基としては、前記Ar15~Ar18で説明したアルキル基のうち2級又は3級ものが挙げられる。一般式V-bにおいて、k及びmは、それぞれ0~2の整数を示す。本発明においては、このA成分のアリールアミン化合物は、一種用いてもよく、二種以上を組み合わせて用いてもよい。また、前記一般式V、V-a及びV-bにおける置換基としては、炭素数1~6のアルキル基、炭素数3~6のシクロアルキル基、炭素数1~6のアルコキシル基、炭素数5~18のアリールオキシ基、炭素数7~18のアラルキルオキシ基、炭素数5~16のアリールアミノ基、ニトロ基、シアノ基、炭素数1~6のエステル基又はハロゲン原子が挙げられ、これらの具体例としては、下記一般式IVのA12~A14で挙げるものと同様である。本発明において、有機発光媒体層に用いられるB成分の化合物としては、1下記一般式Iで表されるアントラセン誘導体、2下記一般式で表されるアントラセン誘導体、3下記一般式で表されるスピロフルオレン誘導体、4下記一般式IVで表される縮合環含有化合物及び5下記金属錯体化合物の中から選ばれた少なくとも一種の化合物である。前記B成分は、前記一般式I及び前記一般式IIで表されるアントラセン誘導体の中から選ばれた少なくとも一種の化合物であると好ましい。1一般式Iで表されるアントラセン誘導体A1-L-A2I式中、A1及びA2は、それぞれ独立に、置換もしくは無置換のモノフェニルアントリル基又は置換もしくは無置換のジフェニルアントリル基を示し、それらは互いに同一でも異なっていてもよく、Lは単結合又は2価の連結基を示す。一般式Iで表されるアントラセン誘導体としては、下記一般式I-aで表されるアントラセン誘導体及び下記一般式I-bで表されるアントラセン誘導体を好ましく挙げることができる。式中、R1~R10は、それぞれ独立に、水素原子、アルキル基、シクロアルキル基、置換しても良いアリール基、アルコキシル基、アリールオキシ基、アルキルアミノ基、アルケニル基、アリールアミノ基又は置換しても良い複素環基を示し、a及びbは、それぞれ1~5の整数を示し、それらが2以上の場合、R1同士又はR2同士は、それぞれにおいて、同一でも異なっていてもよく、またR1同士又はR2同士が結合して環を形成していてもよいし、R3とR4、R5とR6、R7とR8、R9とR10が互いに結合して環を形成していてもよい。L1は単結合、-O-、-S-、-NR-Rはアルキル基又は置換しても良いアリール基である、アルキレン基又はアリーレン基を示す。式中、R11~R20は、それぞれ独立に、水素原子、アルキル基、シクロアルキル基、置換しても良いアリール基、アルコキシル基、アリールオキシ基、アルキルアミノ基、アリールアミノ基又は置換しても良い複素環基を示し、c、d、e及びfは、それぞれ1~5の整数を示し、それらが2以上の場合、R11同士、R12同士、R16同士又はR17同士は、それぞれにおいて、同一でも異なっていてもよく、またR11同士、R12同士、R16同士又はR17同士が結合して環を形成していてもよいし、R13とR14、R18とR19が互いに結合して環を形成していてもよい。L2は単結合、-O-、-S-、-NR-Rはアルキル基又は置換しても良いアリール基である、アルキレン基又はアリーレン基を示す。なお、ここで置換しても良いとは、置換もしくは無置換を意味する。上記一般式I-a及びI-bにおいて、R1~R20の内のアルキル基としては炭素数1~6のものが、シクロアルキル基としては炭素数3~6のものが、アリール基としては炭素数5~18のものが、アルコキシル基としては炭素数1~6のものが、アリールオキシ基としては炭素数5~18のものが、アルケニル基としては炭素数1~6のものが、アリールアミノ基としては炭素数5~16のアリール基で置換されたアミノ基が、複素環基としてはトリアゾール基、オキサジアゾール基、キノキサリン基、フラニル基やチエニル基などが好ましく挙げられる。また、L1及びL2の内の-NR-におけるRで示されるアルキル基としては炭素数1~6のものが、アルキレン基としては炭素数1~20のものが、アリール基としては炭素数5~18のものが好ましい。2一般式IIで表されるアントラセン誘導体A3-An-A4式中、Anは置換もしくは無置換の2価のアントラセン残基を示し、A3及びA4は、それぞれ独立に、置換もしくは無置換の炭素数6~40のアリール基であり、A3及びA4の少なくとも一方は、置換もしくは無置換の1価の縮合芳香族環基又は置換もしくは無置換の炭素数10以上のアリール基を示し、それらは互いに同一でも異なっていてもよい。A3及びA4のアリール基の具体例としては、フェニル基、2-メチルフェニル基、3-メチルフェニル基、4-メチルフェニル基、4-エチルフェニル基、ビフェニル基、4-メチルビフェニル基、4-エチルビフェニル基、4-シクロヘキシルビフェニル基、ターフェニル基、3,5-ジクロロフェニル基等に加え、置換もしくは無置換のナフタレン、フェナントレン、フルオランテン、アントラセン、ピレン、ペリレン、コロネン、クリセン、ピセン、フルオレン、ターフェニル、ジフェニルアントラセン、ビフェニル、カルバゾール、トリフェニレン、ルビセン、ベンゾアントラセン、フェニルアントラセン、ビスアントラセン、ジアントラセニルベンゼン又はジベンゾアントラセン等の残基である縮合芳香族環基が挙げられる。前記一般式で表されるアントラセン誘導体としては、下記一般式II-aX1-An-X2II-a式中、Anは置換もしくは無置換の2価のアントラセン残基を示し、X1及びX2は、それぞれ独立に、置換もしくは無置換のナフタレン、フェナントレン、フルオランテン、アントラセン、ピレン、ペリレン、コロネン、クリセン、ピセン、ジフェニルアントラセン、カルバゾール、トリフェニレン、ルビセン、ベンゾアントラセン、フェニルアントラセン、ビスアントラセン、ジアントラセニルベンゼン又はジベンゾアントラセンの1価の残基を示す。で表されるアントラセン誘導体を好ましく挙げることができる。3一般式で表されるスピロフルオレン誘導体式中、Ar1は、置換もしくは無置換のスピロフルオレン残基を示し、A5~A8は、それぞれ独立に、置換もしくは無置換の炭素数6~40のアリール基である。前記一般式において、A5~A8の置換もしくは無置換のアリール基としては、例えば、フェニル基、2-メチルフェニル基、3-メチルフェニル基、4-メチルフェニル基、4-エチルフェニル基、ビフェニル基、4-メチルビフェニル基、4-エチルビフェニル基、4-シクロヘキシルビフェニル基、ターフェニル基、3,5-ジクロロフェニル基、ナフチル基、5-メチルナフチル基、アントリル基、ピレニル基等が挙げられる。前記一般式で表されるスピロフルオレン誘導体としては、下記一般式及びIV-aにおける置換基としては、炭素数1~6のアルキル基、炭素数3~6のシクロアルキル基、炭素数1~6のアルコキシル基、炭素数5~18のアリールオキシ基、炭素数7~18のアラルキルオキシ基、炭素数5~16のアリールアミノ基、ニトロ基、シアノ基、炭素数1~6のエステル基又はハロゲン原子が挙げられ、これらの具体例としては、前記一般式IVのA12~A14で挙げたものと同様である。5金属錯体化合物上記金属錯体化合物としては、例えば、8-ヒドロキシキノリナートリチウム、ビス8-ヒドロキシキノリナート亜鉛、ビス8-ヒドロキシキノリナート銅、ビス8-ヒドロキシキノリナートマンガン、トリス8-ヒドロキシキノリナートアルミニウム、トリス2-メチル-8-ヒドロキシキノリナートアルミニウム、トリス8-ヒドロキシキノリナートガリウム、ビス10-ヒドロキシベンゾ[h]キノリナートベリリウム、ビス10-ヒドロキシベンゾ[h]キノリナート亜鉛、ビス2-メチル-8-キノリナートクロロガリウム、ビス2-メチル-8-キノリナートo-クレゾラートガリウム、ビス2-メチル-8-キノリナート1-ナフトラートアルミニウム、ビス2-メチル-8-キノリナート2-ナフトラートガリウム等が挙げられ、特に、トリス8-ヒドロキシキノリナートアルミニウム、トリス2-メチル-8-ヒドロキシキノリナートアルミニウム、ビス2-メチル-8-キノリナート1-ナフトラートアルミニウム等のアルミニウムキレート錯体が好ましい。本発明においては、このB成分のアントラセン誘導体は一種用いてもよく、二種以上を組み合わせて用いてもよい。前記一般式I-aで表されるアントラセン誘導体の具体例を以下に示す。前記一般式I-bで表されるアントラセン誘導体の具体例を以下に示す。前記一般式II-aで表されるアントラセン誘導体の具体例を以下に示す。前記一般式注入機能;電界印加時に陽極又は正孔注入層より正孔を注入することができ、陰極又は電子注入層より電子を注入することができる機能輸送機能;注入した電荷電子と正孔を電界の力で移動させる機能発光機能;電子と正孔の再結合の場を提供し、これを発光につなげる機能を有する。この発光媒体層を形成する方法としては、例えば蒸着法、スピンコート法、LB法等の公知の方法を適用することができる。発光媒体層は、特に分子堆積膜であることが好ましい。ここで分子堆積膜とは、気相状態の材料化合物から沈着され形成された薄膜や、溶液状態又は液相状態の材料化合物から固体化され形成された膜のことであり、通常この分子堆積膜は、LB法により形成された薄膜分子累積膜とは凝集構造、高次構造の相違や、それに起因する機能的な相違により区分することができる。また特開昭57-51781号公報に開示されているように、樹脂等の結着剤と材料化合物とを溶剤に溶かして溶液とした後、これをスピンコート法等により薄膜化することによっても、発光媒体層を形成することができる。本発明においては、本発明の目的が損なわれない範囲で、所望により、発光媒体層に、前記A成分及びB成分以外の他の公知の有機発光媒体を含有させてもよく、また、本発明に係る化合物を含む発光媒体層に、他の公知の有機発光媒体を含む発光媒体層を積層してもよい。次に、正孔注入輸送層は、発光媒体層への正孔注入を助け、発光領域まで輸送する層であって、正孔移動度が大きく、イオン化エネルギーが通常5.5eV以下と小さい。このような正孔注入輸送層としてはより低い電界強度で正孔を発光媒体層に輸送する材料が好ましく、さらに正孔の移動度が、例えば104~106V/cmの電界印加時に、少なくとも106cm2/V秒であるものが好ましい。このような材料としては、従来、光導伝材料において正孔の電荷輸送材料として慣用されているものや、有機EL素子の正孔注入層に使用されている公知のものの中から任意のものを選択して用いることができる。そして、この正孔注入輸送層を形成するには、正孔注入輸送材料を、例えば真空蒸着法、スピンコート法、キャスト法、LB法等の公知の方法により薄膜化すればよい。この場合、正孔注入輸送層としての膜厚は、特に制限はないが、通常は5nm~5μmである。次に、電子注入層輸送層は、発光媒体層への電子の注入を助け、発光領域まで輸送する層であって、電子移動度が大きく、また付着改善層は、この電子注入層の中で特に陰極との付着が良い材料からなる層である。電子注入層に用いられる材料としては、8-ヒドロキシキノリン又はその誘導体の金属錯体が好適である。上記8-ヒドロキシキノリン又はその誘導体の金属錯体の具体例としては、オキシン一般に8-キノリノール又は8-ヒドロキシキノリンのキレートを含む金属キレートオキシノイド化合物、例えばトリス8-キノリノールアルミニウムを電子注入材料として用いることができる。また、本発明の有機EL素子は、超薄膜に電界を印可するために、リークやショートによる画素欠陥が生じやすい。これを防止するために、一対の電極間に絶縁性の薄膜層を挿入しても良い。絶縁層に用いられる材料としては、例えば、酸化アルミニウム、弗化リチウム、酸化リチウム、弗化セシウム、酸化セシウム、酸化マグネシウム、弗化マグネシウム、酸化カルシウム、弗化カルシウム、窒化アルミニウム、酸化チタン、酸化珪素、酸化ゲルマニウム、窒化珪素、窒化ホウ素、酸化モリブデン、酸化ルテニウム、酸化バナジウム等が挙げられる。これらの混合物や積層物を用いてもよい。次に、本発明の有機EL素子を作製する方法については、例えば上記の材料及び方法により陽極、発光媒体層、必要に応じて正孔注入層、及び必要に応じて電子注入層を形成し、最後に陰極を形成すればよい。また、陰極から陽極へ、前記と逆の順序で有機EL素子を作製することもできる。以下、透光性基板上に、陽極/正孔注入層/発光媒体層/電子注入層/陰極が順次設けられた構成の有機EL素子の作製例について説明する。まず、適当な透光性基板上に、陽極材料からなる薄膜を1μm以下、好ましくは10~200nmの範囲の膜厚になるように、蒸着法あるいはスパッタリング法により形成し、陽極とする。次に、この陽極上に正孔注入層を設ける。正孔注入層の形成は、前述したように真空蒸着法、スピンコート法、キャスト法、LB法等の方法により行うことができるが、均質な膜が得られやすく、かつピンホールが発生しにくい等の点から真空蒸着法により形成することが好ましい。真空蒸着法により正孔注入層を形成する場合、その蒸着条件は使用する化合物正孔注入層の材料、目的とする正孔注入層の結晶構造や再結合構造等により異なるが、一般に蒸着源温度50~450°C、真空度107~103torr、蒸着速度0.01~50nm/秒、基板温度-50~300°C、膜厚5nm~5μmの範囲で適宜選択することが好ましい。次に、この正孔注入層上に発光媒体層を設ける。この発光媒体層の形成も、本発明に係る有機発光媒体を用いて真空蒸着法、スパッタリング、スピンコート法、キャスト法等の方法により、有機発光媒体を薄膜化することにより形成できるが、均質な膜が得られやすく、かつピンホールが発生しにくい等の点から真空蒸着法により形成することが好ましい。真空蒸着法により発光媒体層を形成する場合、その蒸着条件は使用する化合物により異なるが、一般的に正孔注入層の形成と同様な条件範囲の中から選択することができる。膜厚は10~40nmの範囲が好ましい。次に、この発光媒体層上に電子注入層を設ける。この場合にも正孔注入層、発光媒体層と同様、均質な膜を得る必要から真空蒸着法により形成することが好ましい。蒸着条件は正孔注入層、発光媒体層と同様の条件範囲から選択することができる。そして、最後に陰極を積層して有機EL素子を得ることができる。陰極は金属から構成されるもので、蒸着法、スパッタリングを用いることができる。しかし、下地の有機物層を製膜時の損傷から守るためには真空蒸着法が好ましい。以上の有機EL素子の作製は、一回の真空引きで、一貫して陽極から陰極まで作製することが好ましい。この有機EL素子に直流電圧を印加する場合、陽極を、陰極を-の極性にして、3~40Vの電圧を印加すると、発光が観測できる。また、逆の極性で電圧を印加しても電流は流れず、発光は全く生じない。さらに、交流電圧を印加した場合には、陽極が、陰極が-の極性になった時のみ均一な発光が観測される。この場合、印加する交流の波形は任意でよい。本発明はまた、前記A成分と、前記B成分を含む有機発光媒体をも提供するものである。この有機発光媒体は、耐熱性に優れ、寿命が長く、かつ高効率で青色~黄色系発光が得られる有機EL素子に好適に用いられる。次に、本発明を実施例によりさらに詳細に説明するが、本発明は、これらの例によってなんら限定されるものではない。実施例125×75×1.1mmサイズのガラス基板上に、膜厚120nmのインジウムスズ酸化物からなる透明電極を設けた。このガラス基板に紫外線及びオゾンを照射して洗浄したのち、真空蒸着装置にこの基板を設置した。まず、正孔注入層として、N,N’-ビス[4-ジフェニルアミノフェニル]-N,N’-ジフェニルビフェニル-4,4’-ジアミンを60nmの厚さに蒸着したのち、その上に正孔輸送層として、N,N,NN-テトラキス4-ビフェニル-4,4’-ベンジジンを20nmの厚さに蒸着した。次いで、B成分として上記化合物EM4とA成分として上記化合物EM83とを、重量比40:3で同時蒸着し、厚さ40nmの発光層を形成した。次に、電子注入層として、トリス8-ヒドロキシキノリナトアルミニウムAlqを20nmの厚さに蒸着した。次に、フッ化リチウムLiFを0.3nmの厚さに蒸着し、次いで、アルミニウムAlを150nmの厚さに蒸着した。このLiF/Al膜は陰極として機能する。このようにして有機EL素子を作製した。得られた有機EL素子に通電試験を行ったところ、電圧6.5V、電流密度10mA/cm2にて、発光輝度205cd/m2の純青色発光半値幅42nmが得られた。また、初期輝度500cd/m2で直流の連続通電試験を行ったところ、半減寿命は900時間であった。実施例2~19実施例1において、B成分及びA成分の化合物として表1に記載のものを用いた以外は同様にして有機EL素子を作製した。得られた有機EL素子に電流密度10mA/cm2にて、通電試験を行った結果を表1に示す。また、表1に記載の初期輝度で直流の連続通電試験を行ったところの半減寿命を表1に示す。比較例1実施例1において、化合物EM4及び化合物EM83の代わりに、化合物EM4のみで厚さ40nmの発光層を形成した以外は同様にして、有機EL素子を作製した。得られた有機EL素子に電流密度10mA/cm2にて、通電試験を行った結果を表1に示す。また、初期輝度500cd/m2で直流の連続通電試験を行ったところ、半減寿命は90時間と短かった。比較例2実施例1において、化合物EM83の代わりに、4,4‘-ビスジフェニルアミノスチルベンH2を用いた以外は同様にして、有機EL素子を作製した。得られた有機EL素子に電流密度10mA/cm2にて、通電試験を行った結果を表1に示す。また、初期輝度500cd/m2で直流の連続通電試験を行ったところ、半減寿命は300時間と短かった。比較例3実施例1において、化合物EM83の代わりに、2,5,8,11-テトラ-t-ブチルペリレンH3を用いた以外は同様にして、有機EL素子を作製した。得られた有機EL素子に電流密度10mA/cm2にて、通電試験を行った結果を表1に示す。また、初期輝度1000cd/m2で直流の連続通電試験を行ったところ、半減寿命は200時間と短かった。比較例4実施例1において、化合物EM83の代わりに、N,N’-ジナフタレン-2-イル-N,N’-ジフェニルベンゼンH4を用いた以外は同様にして、有機EL素子を作製した。得られた有機EL素子に電流密度10mA/cm2にて、通電試験を行った結果を表1に示す。また、初期輝度500cd/m2で直流の連続通電試験を行ったところ、半減寿命は200時間と短かった。比較例5実施例11において、化合物EM98の代わりに、1,3-ビス[2-{4-N,N’-ジフェニルアミノフェニル}ビニル]ベンゼンH5を用いた以外は同様にして、有機EL素子を作製した。得られた有機EL素子に電流密度10mA/cm2にて、通電試験を行った結果を表1に示す。また、初期輝度1000cd/m2で直流の連続通電試験を行ったところ、半減寿命は750時間と短かった。実施例20実施例1において、B成分及びA成分として表2に記載のものを用い、陰極としてAlq:Cs/Alを用いた。Alq:Csは電子伝達化合物であるAlqとCsセシウム金属のモル比1:1の混合層である。得られた有機EL素子に電流密度10mA/cm2にて、通電試験を行った結果を表2に示す。また、表2に記載の初期輝度で直流の連続通電試験を行ったところの半減寿命を表2に示す。実施例21~41実施例20において、B成分及びA成分の化合物として表2に記載のものを用いた以外は同様にして有機EL素子を作製した。得られた有機EL素子に電流密度10mA/cm2にて、通電試験を行った結果を表2に示す。また、表2に記載の初期輝度で直流の連続通電試験を行ったところの半減寿命を表2に示す。表1及び表2に示したように、緑色、青色、及びさらに達成が難しい純青色素子において、実施例1~41に記載したように、優れた効率、寿命を達成している。これは、比較例の素子に比べ、発光スペクトルの半値幅が小さくなり、高色純度の発光が可能となったからである。特に、A成分として、緑色発光のジアミノアントラセン誘導体、青色発光のジアミノピレン誘導体、純青色発光のジアミノクリセン誘導体の有機EL素子は、比較例のいずれの素子に対しても、発光効率、寿命ともに優れている。さらにはB成分としてアントラセン誘導体、A成分として、ジアミノアントラセン誘導体、ジアミノピレン誘導体、又はジアミノクリセン誘導体を用いることで、それぞれ、緑色発光、青色発光、純青色発光素子において、最も発光効率、寿命ともに優れている。"